(57)【特許請求の範囲】
【請求項１】
（ａ）  熱可塑性合成繊維の破断した破断繊維（３３）の破断端末（１１）に破断繊維（３３）の溶融物（２６）が固着しており、その溶融物（２６）によって雄型係合素子が構成されている雄型面ファスナー（１４）と、両端が布帛本体に係止されて布帛の表面に平行になって露出している布帛の表面繊維（３４）によって雌型係合素子が構成されている雌型面ファスナー（２４）によって構成されており、
（ｂ）  雄型面ファスナー（１４）が、布帛の表面に平行に続く方向に横倒し状態の横向き繊維の破断端末（１１）に溶融物（２６）が固着した破断繊維横向き型雄型面ファスナーであることを特徴とする面ファスナー。
【請求項２】
雄型面ファスナー（１４）が、布帛の表面に平行に続く方向に横倒し状態の横向き繊維の表面に破断繊維（３３）の溶融物（２６）が固着した破断繊維横向き型雄型面ファスナーであり、その溶融物（２６）において隣り合う複数本の破断繊維（３３ａ，３３ｂ，３３ｃ）が溶融物（２６）を介して連結されている請求項１に記載の面ファスナー。
【発明の詳細な説明】
【技術分野】
【０００１】
本発明は、表地と裏地から成る車両内装材や天井装飾、壁面装飾等の内装材、基材の外面が化粧材で装飾された建具や椅子等の屋内装置品、表地と裏地から成る被服等の二つの面材で係脱自在に構成された被服や寝具等の繊維製品の接合構造に関するものである。
【背景技術】
【０００２】
サイズの大きい二つの面材の着脱自在に確り接合するための接合資材として両面粘着テープと面ファスナーが汎用されている。両面粘着テープには、剥離した際に粘着成分が糊残りとなって基材面を汚染する危険があり、この点で面ファスナーは有利である。
面ファスナーは、単繊維繊度３０ｄｔｅｘ以下の繊維によって構成された不織布やループパイル５４で被覆された雌型面ファスナー５８と、フック要素が突出した雄型面ファスナー５７によって構成されている（図１４参照）。フック要素には単繊維繊度が７０〜１０００ｄ（デニール）の繊維が使用されている（特許文献１）。
【０００３】
フック要素には、雄生揉みや牛膝、アザミ等の植物種子の棘に似たＪ字状を成す鈎形フックと、茸のように脹らんだ繊維端末によって形成されたキノコ型フック５５がある（図１４参照）。キノコ形フックは浸漬したカットパイル布帛の水面に突き出たカットパイルの先端を加熱溶融して形成される（特許文献２，３，４）。キノコ型フックの外径は、カットパイル５６の繊維の外径の２〜４倍になっている。キノコ形フックには、浸漬した際に水の表面張力によって引き倒されずに先端が水面から突き出る程度に太く剛直なモノフイラメントをカットパイル５６に使用しなければならず、単繊維繊度が１０ｄｔｅｘ以下の軟弱な細手のモノフイラメントによってキノコ形フックをつくることは困難である。
【０００４】
キノコ形フックに関しては、ニードルパンチ不織布の表面に直炎を当ててキノコ形フックを形成することも提案されている（特許文献５）。しかし実際には直炎を当てたニーバルパンチ不織布の表面の繊維毛羽は溶融樹脂皮膜となり易く（特許文献６）、理想通りキノコ形フックを形成することは困難である。
【０００５】
そして従来の雄型面ファスナーでは、厚い雌型面ファスナーに喰い込めるように長く硬い剛直なカットパイル５６が起立しているので肌触りが悪く肌身を傷つけ擦り傷を負う危険があり、長期にわたって圧迫されるときはフック要素が押し倒されたままセットされて厚みが変化するので表面化粧材と裏材を着脱自在に面接合する内装材の接合治具には不向きである。
【０００６】
そこで、薄く軟らかく長期間押圧されても厚みが変化せず、広幅で表面化粧材と裏材を係脱自在に面接合する面ファスナーが考案された（特許文献７）。
その面ファスナーは、（ａ）  加熱されて溶融した溶融物２６が先端に固着している熱可塑性合成繊維の破断端末１１が表面に露出している布帛に構成され、雄型係合素子が表面に露出している破断繊維３３の破断端末によって構成されている雄型面ファスナーと、（ｂ）  両端が布帛本体に係止されている表面繊維３４が表面に露出している布帛に構成され、雌型係合素子が表面に露出している表面繊維３４によって構成されている雌型面ファスナーとによって構成されている。
【０００７】
その溶融物２６が破断繊維３３の破断端末に固着している雄型面ファスナーとしては、製編織過程でパイル糸のパイル糸ループが破断されて形成されてカットパイル布帛の縦向き繊維を形成している基布から起立した破断繊維３３の破断端末が露出しているカットパイル面にレーザー光線を照射し、その照射箇所の起立している破断端末１１を加熱し溶融して溶融物２６が発生、つまり、溶融物２６が発生する加熱溶融前に繊維が破断されている破断繊維起立型雄型面ファスナーのほかに、製造後の布帛の表面に平行に続く方向に横倒し状態の横向き繊維の表面にレーザー光線を照射し、その照射箇所の横向き繊維が加熱され溶融し破断された横向き繊維の破断繊維３３の破断端末１１に溶融物２６が発生して固着、つまり、加熱溶融されて破断繊維３３となった破断繊維横向き型雄型面ファスナーも考案された。
【先行技術文献】
【特許文献】
【０００８】
【特許文献１】実開昭６２−０７３７７７号公報（実公平０３−１７７２９）
【特許文献２】特開昭４９−９５７４２号公報（特公昭５４−３８５４１）
【特許文献３】特開昭４９−９６８３８号公報（特公昭５４−３８５４２）
【特許文献４】実開昭４９−２３１０２号公報（実公昭５２−５６０８１）
【特許文献５】特開昭４８−３２０４５号公報（特公昭５３−２２５０１）
【特許文献６】特開昭４９−２２２２６号公報（特公昭５２−４４２５４）
【特許文献７】特開２０１３−２３１２５５号公報（特許第５０５１５６３号）
【発明の概要】
【発明が解決しようとする課題】
【０００９】
表面に露出している表面繊維３４の両端が布帛本体に係止されている織物や編物或いは不織布等の一般の布帛は、破断繊維起立型雄型面ファスナーに対しても破断繊維横向き型雄型面ファスナーに対しても、それらの表面に固着している溶融物２６に表面繊維３４が引っ掛かって雌型面ファスナーとしての機能を発揮するものと思われた。
しかし、表面繊維３４が膨出していて雄型面ファスナーの溶融物２６に引っ掛かり易く見える嵩高な布帛の中には、表面繊維３４が溶融物２６に引っ掛からず、雌型面ファスナーとしての機能を発揮しない布帛が意外にも多いことが判明した。
【００１０】
そこで雄型面ファスナーと表面繊維が表面に膨出している布帛との接合関係について鋭意研究し、次の知見を得た。
（知見１）
破断繊維起立型雄型面ファスナーと破断繊維横向き型雄型面ファスナー（以下、必要に応じて両者を合わせて『破断繊維溶融型雄型面ファスナー』と総称する。）は、雄型係合素子が単繊維繊度５０ｄｔｅｘ以下の破断繊維に支持されている点において共通し、単繊維繊度が７７ｄｔｅｘ（７０デニール）以上の太手の繊維に支持されている在来の鈎形フックやキノコ型フック（図１４参照）とは支持する繊維の太さが著しく異なり細手である点においても共通し、それらの雄型係合素子は、これらの共通点からして『破断繊維溶融型素子』として在来の鈎形フックやキノコ型フックと区別することが出来る。
（知見２）
鈎形フックやキノコ型フックとの相違点である単繊維繊度の細さからして、破断繊維溶融型素子は、雌型面ファスナーに対して、在来の鈎形フックやキノコ型フックのように突き刺さる突入係合構造ではなく、圧着されて雌型面ファスナーの繊維に密着して絡み付く密着係合構造となる点においても鈎形フックやキノコ型フックとは相違する。
（知見３）
この係合初期の係合構造の相違からして、破断繊維溶融型素子は、在来の鈎形フックやキノコ型フックの雌型面ファスナーの一本の繊維糸条に引っ掛かる釣り針型係止構造ではなく、周囲の多数本の繊維からの内部圧力を受けて雌型面ファスナーの一本の繊維に絡合し係止される内部圧力作用型係止構造となる点においても鈎形フックやキノコ型フックとは相違する。
（知見４）
破断繊維溶融型雄型面ファスナーでは、これらの鈎形フックやキノコ型フックとの相違点、特に係合初期において密着係合構造となり、係止状態において内部圧力作用型係止構造となる点において、雌型面ファスナーの繊維の単繊維繊度が太く繊維径が太くなれば、係合すべき雌型面ファスナーの一本の繊維の裏側まで溶融物が到達し難く、その一本の繊維の表面から溶融物が滑脱し易く、雌型面ファスナーとの係止状態が不安定になる。
（知見５）
破断繊維溶融型雄型面ファスナーでは、又、雌型面ファスナーの繊維の単繊維繊度が太く繊維径が太くなれば、破断繊維が嵌合する雌型面ファスナー内部の繊維間隙間も粗くなり、一旦その繊維間隙間に破断繊維が嵌まり込んでも直ぐ抜け易くなり、この点でも雌型面ファスナーとの係止状態が不安定になる。
（知見６）
破断繊維溶融型雄型面ファスナーでは、又、破断繊維の単繊維繊度が細く繊維径が細くなれば雌型面ファスナーの繊維に押し返されて折れ曲がり易くなるので、雌型面ファスナー内部の繊維間隙間に破断繊維が嵌まり込み難くなり、係合すべき雌型面ファスナーの一本の繊維の裏側まで溶融物が到達し難く、破断繊維が係止されるべき雌型面ファスナー内部の繊維との係止状態が不安定になる。
（知見７）
これらの点で、雌型面ファスナーの繊維の単繊維繊度が細く繊維径が細くなれば可撓性も高まり、破断繊維溶融型素子に向き合う雌型面ファスナーの繊維は、周囲の繊維からの圧力を受けて破断繊維溶融型素子に密着し易くなる。
（知見８）
又、雌型面ファスナーの繊維の単繊維繊度が細く繊維径が細くなれば可撓性も高まることから、破断繊維溶融型素子は、向き合う雌型面ファスナーの繊維に押し返されることなく繊維間隙間に嵌まり込み易くなる。
（知見９）
更に、雌型面ファスナーの繊維の単繊維繊度が細く繊維径が細くなることから、破断繊維溶融型素子は、雌型面ファスナーの繊維径が細いことで向き合う雌型面ファスナーの繊維の裏側まで到達し易くなり、雌型面ファスナーの繊維に係合し易くなる。
（知見１０）
雌型面ファスナーの繊維の単繊維繊度が細く繊維径が細くなれば、雌型面ファスナー内部の繊維間隙間が細かく緻密になり、嵌まり込んだ繊維間隙間から破断繊維溶融型素子が抜け難くなり、破断繊維溶融型雄型面ファスナーと雌型面ファスナーとの係止状態が安定になる。
【００１１】
即ち、破断繊維３３に向き合う雌型面ファスナーの表面繊維３４の単繊維繊度が細く繊維径が細くなって可撓になれば、その向き合う破断繊維３３へと周囲の表面繊維３４からの圧力を受けて密着し、その向き合う破断繊維３３の溶融物２６が雌型面ファスナーの嵩高に膨らみ出た表面繊維３４の膨出隙間へと押し込まれ、表面繊維３４の裏側に廻り込んで突出し易く、破断繊維溶融型雄型面ファスナーと雌型面ファスナーは確り係合する。
【００１２】
又、雌型面ファスナーの表面繊維３４の単繊維繊度が細く繊維径が細くなると、雌型面ファスナー内部の繊維間隙間２８が細かく緻密になり。一旦雌型面ファスナーの内部の繊維間隙間２８に嵌まり込んだ破断繊維の溶融物２６は、繊維間隙間を幾重にも囲む表面繊維３４ａ，３４ｂ………に引っ掛かって雌型面ファスナーから外れ難くなる。又、一旦雌型面ファスナー内部の繊維間隙間に嵌まり込んだ溶融物は、前後の表面繊維３４ｘと表面繊維３４ｙの間に挟まれて繊維間隙間から抜け出し難くなる。
【００１３】
こうして、雄型面ファスナーと雌型面ファスナーとの係止状態が安定する。しかし、雌型面ファスナーの表面繊維の単繊維繊度が太く繊維径が太くなれば、破断繊維の端末１１が嵌合すべき雌型面ファスナー内部の繊維間隙間が粗くなり、溶融物が嵌まり込んでも直ぐ抜け出し易く、雄型面ファスナーと雌型面ファスナーとの係止状態が不安定になる。
【００１４】
又、雌型面ファスナーの表面繊維３４の単繊維繊度が太く繊維径が太くなれば、相対的に細手となる破断繊維３３の端末１１は雌型面ファスナーの太手の表面繊維３４に押し返されて折れ曲がり易くなり、雌型面ファスナー内部の繊維間隙間２８に嵌まり込み難く、溶融物２６が係合すべき雌型面ファスナーの一本の太手の表面繊維３４の裏側まで回り込んで到達し難く、その一本の太手の表面繊維３４の表面から滑脱し易くなり、破断繊維溶融型雄型面ファスナーと雌型面ファスナーとの係止状態が不安定になる。
【００１５】
本発明は、破断繊維溶融型雄型面ファスナーと雌型面ファスナーは、雌型面ファスナーの表面繊維の単繊維繊度が太くなるにつれて接合し難くなり、両者の係合具合は、破断繊維溶融型素子の破断繊維と雌型面ファスナーの表面繊維との繊度差に応じて変化するとの上記の知見に基づいて完成され、上記の知見は、本発明の効果によって確認された。
【課題を解決するための手段】
【００１６】
本発明に係る面ファスナーの第１の特徴は、（ａ）  熱可塑性合成繊維の破断した破断繊維３３の破断端末１１に破断繊維３３の溶融物２６が固着しており、その溶融物２６によって雄型係合素子が構成されている雄型面ファスナー１４と、両端が布帛本体に係止されて布帛の表面に平行になって露出している布帛の表面繊維３４によって雌型係合素子が構成されている雌型面ファスナー２４によって構成されており、（ｂ）  雄型面ファスナー１４が、布帛の表面に平行に続く方向に横倒し状態の横向き繊維の破断端末１１に溶融物２６が固着した破断繊維横向き型雄型面ファスナーである点にある。
【００１７】
本発明に係る雄型面ファスナーの第２の特徴は、上記第１の特徴に加えて、雄型面ファスナー１４が、布帛の表面に平行に続く方向に横倒し状態の横向き繊維の表面に破断繊維３３の溶融物２６が固着した破断繊維横向き型雄型面ファスナーであり、その溶融物２６において隣り合う複数本の破断繊維（３３ａ，３３ｂ，３３ｃ）が溶融物２６を介して連結されている点にある（図７，図８参照）。
【００１８】
本発明に係る雄型面ファスナーの第３の特徴は、上記第１と第２の何れかの特徴に加えて、雄型面ファスナー１４の破断繊維３３の単繊維繊度が６ｄｔｅｘ以上２５ｄｔｅｘ以下であり、雌型面ファスナー２４の表面繊維３４の単繊維繊度が２ｄｔｅｘ未満であり、雄型面ファスナー１４の破断繊維３３の単繊維繊度と雌型面ファスナー２４の表面繊維３４の単繊維繊度との繊度差が４ｄｔｅｘ以上２３ｄｔｅｘ以下である点にある。
【００１９】
本発明に係る雄型面ファスナーの第４の特徴は、上記第１と第２と第３の何れかの特徴に加えて、雌型面ファスナー２４が棉繊維によってループパイルが形成されているタオル織物であり、雌型面ファスナー２４の表面繊維３４が棉繊維によって構成されており、棉繊維になる雌型面ファスナー２４のループパイル面に対する雄型面ファスナー１４の溶融物２６の露出面の耐剥離強度が１００ｇ／ｍ2 以上である点にある。
【００２０】
本発明に係る雄型面ファスナーの第５の特徴は、上記第１と第２と第３と第４の何れかの特徴に加えて、雌型面ファスナー２４の表面繊維３４の露出長さが、その表面繊維３４の横断面を円形とし、その表面繊維３４の比重と単繊維繊度によって算定される表面繊維３４の太さである繊維径の２０倍以上である点にある。
【００２１】
本発明に係る雄型面ファスナーの第６の特徴は、上記第１と第２と第３と第４と第５の何れかの特徴に加えて、雄型面ファスナー１４が、裏側に合成樹脂層１５が積層されている原布１７の表面に溶融物２６が発生して固着した雄型面ファスナーであり、その原布１７に発生した溶融物２６が破断繊維３３の破断端末１１に支えられて合成樹脂層１５の表面に点在しており、その点在する溶融物２６と溶融物２６の間に合成樹脂層１５が露出している点にある（図２参照）。
【００２２】
本発明に係る雄型面ファスナーの第７の特徴は、上記第６の特徴に加えて、雄型面ファスナー１４の原布１７の裏側に積層されている合成樹脂層１５の表面に化粧材１６が積層されている点にある。
【００２３】
本発明に係る雄型面ファスナーの第８の特徴は、上記第６と第７の何れかの特徴に加えて、原布１７の繊維が溶融物２６の発生箇所で分断された破片１８となって合成樹脂層（１５）の表面に接着している点にある。
【００２４】
本発明に係る雄型面ファスナーの第９の特徴は、上記第６と第７と第８の何れかの特徴に加えて、合成樹脂層１５が発泡している点にある。
【００２５】
本発明に係る雄型面ファスナーの第１０の特徴は、上記第１と第２と第３と第４と第５の何れかの特徴に加えて、雄型面ファスナー１４が、裏側に化粧材（１６）が積層されている原布１７の表面に繊維の溶融物２６が発生しており、その原布１７に発生した溶融物２６が破断繊維３３の破断端末１１に支えられて化粧材１６の表面に点在しており、その点在する溶融物２６と溶融物２６の間に化粧材（１６）が露出している点にある（図３参照）。
【００２６】
本発明に係る雄型面ファスナーの第１１の特徴は、上記第１０の特徴に加えて、原布１７が分断された破片１８となって化粧材１６の表面に接着している点にある。
【００２７】
本発明に係る内装材は、上記第１と第２と第３の何れかの特徴を有する面ファスナーの雄型面ファスナー１４と、上記第１と第２と第３の何れかの特徴を有する面ファスナーの雌型面ファスナー２４との何れか一方を裏地３１とし、その何れか他方を表地３２とし、それらの雄型面ファスナー１４と雌型面ファスナー２４を係脱自在に接合して成ることを特徴とする。
【００２８】
本発明に係る屋内装置品化粧材は、上記第１と第２と第３と第４と第５と第６と第７と第８と第９と第１０と第１１の何れかの特徴を有する面ファスナーの雄型面ファスナー１４と、上記第１と第２と第３と第４と第５と第６と第７と第８と第９と第１０と第１１の何れかの特徴を有する面ファスナーの雌型面ファスナー２４との何れか一方を裏地３１とし、その何れか他方を表地３２とし、それらの雄型面ファスナー１４と雌型面ファスナー２４を係脱自在に接合して成ることを特徴とする。
【００２９】
本発明に係る被服は、上記第１と第２と第３と第４と第５と第６と第７と第８と第９と第１０と第１１の何れかの特徴を有する面ファスナーの雄型面ファスナー１４と、上記第１と第２と第３と第４と第５と第６と第７と第８と第９と第１０と第１１の何れかの特徴を有する面ファスナーの雌型面ファスナー２４が触れ合う部位に適用されていることを特徴とする。
【００３０】
本発明に係る寝具は、上記第１と第２と第３と第４と第５と第６と第７と第８と第９と第１０と第１１の何れかの特徴を有する面ファスナーの雄型面ファスナー１４と、上記第１と第２と第３と第４と第５と第６と第７と第８と第９と第１０と第１１の何れかの特徴を有する面ファスナーの雌型面ファスナー２４が触れ合う部位に適用されていることが触れ合う部位に適用されていることを特徴とする。
【発明の効果】
【００３１】
本発明の対象する破断繊維溶融型雄型面ファスナーは、冒頭に記した通り、破断繊維起立型雄型面ファスナーと破断繊維横向き型雄型面ファスナーを包含している。その破断繊維起立型雄型面ファスナーは、製編織過程でパイル糸のパイル糸ループが破断されて形成されてカットパイル布帛の縦向き繊維を形成している基布から起立した破断繊維３３の破断端末が露出しているカットパイル面に破断繊維３３の溶融物２６が発生して固着しており、その溶融物２６の発生箇所において縦向き繊維の破断端末１１が起立している雄型面ファスナーである。即ち、破断繊維起立型雄型面ファスナーでは、溶融物２６が発生する加熱溶融前に繊維が破断されて所謂カットパイル片である縦向き繊維を形成している。
一方、破断繊維横向き型雄型面ファスナーは、製造後の布帛の表面に平行に続く方向に横倒し状態の非カットパイル片である横向き繊維の表面に溶融物２６が発生して固着しており、その溶融物２６の発生箇所において横向き繊維が起立している雄型面ファスナーである。即ち、破断繊維横向き型雄型面ファスナーでは、溶融物２６が発生する前に非カットパイル片である繊維は、布帛の表面に平行に続く方向に横倒し状態の横向き繊維であり、非カットパイル片である横向き繊維の表面に溶融物２６が発生して固着している雄型面ファスナーであり、その破断繊維３３である横向き繊維は、非カットパイル片であって溶融物２６が発生して破断したものではなく、カットパイル片のように布帛の表面から起立しているものではない。
【００３２】
このように、本発明の対象する破断繊維溶融型雄型面ファスナーは、布帛に対する傾斜が概して９０°相違する縦向き繊維（カットパイル片）と横向き繊維（非カットパイル片）を包含している。その破断繊維起立型雄型面ファスナーの縦向き繊維（カットパイル片）は、カットパイル片と見ることが出来、その縦向き繊維の先端に発生する溶融物２６は、キノコ型面ファスナーのキノコ型フックを連想させる。しかし、その縦向き繊維の先端に発生する溶融物２６は、粒径が５００μｍ未満で微細なものであり、而も、その発生過程で縦向き繊維が熱収縮し、不特定方向に傾いて捲縮している。そのため、その熱収縮した繊維端末１１は、熱収縮前の縦向き繊維のように布帛に直角に突出しておらず、不特定方向に傾いて、破断繊維起立型雄型面ファスナーの表面に分布している。
一方、破断繊維横向き型雄型面ファスナーの破断した横向き繊維（非カットパイル片）は、布帛の表面に平行に続く方向に横倒し状態になっているかのように想像し得ても、その破断過程で熱収縮し、不特定方向に傾いて捲縮している。
そのため、その熱収縮して破断した繊維端末１１は、横向き繊維のように布帛の表面に平行にはならず、破断繊維起立型雄型面ファスナーの繊維端末１１と同様に、不特定方向に傾いて破断繊維横向き型雄型面ファスナーの表面に分布している。
【００３３】
そのように破断繊維起立型雄型面ファスナーの破断繊維３３の端末１１も破断繊維横向き型雄型面ファスナーの破断繊維３３の端末１１も細かく捲縮して不特定方向に傾いているので、雌型面ファスナー２４との接触箇所の臨界面に現れるそれらの破断繊維３３の端末１１は、図５と図６と図７と図８に示すように、共に細かく捲縮して不特定方向に傾いているものとして図示することが出来、又、両者には雌型面ファスナー２４の細手の表面繊維３４に絡み付く性質が認められる。従って、本発明では、破断繊維起立型雄型面ファスナーの破断繊維（カットパイル片）の端末１１も破断繊維横向き型雄型面ファスナーの破断繊維（非カットパイル片）の端末１１も同等のものとして扱われる。
【００３４】
図６は、単繊維繊度が５ｄｔｅｘ未満の熱可塑性合成繊維を破断繊維３３に使用した雄型面ファスナー１４と、単繊維繊度が５ｄｔｅｘ以上の熱可塑性合成繊維を表面繊維３４に使用した雌型面ファスナー２４を重ね合わせた場合の裏側から見た雌型面ファスナー２４と雄型面ファスナー１４の接触箇所の臨界面を拡大して示す斜視図である。
その臨界面において、図示するように、雌型面ファスナー２４の表面繊維３４の繊度が太くなり、繊維径が太くなると、その表面繊維３４の太さに応じた粗い起伏が雌型面ファスナー２４の臨界面に発生すると共に表面繊維３４が剛直になり、表面繊維３４の太さに応じて発生する粗い起伏に弾性変形は認められない。
【００３５】
従って、図６に図示する重ね合わせた雌型面ファスナー２４を雄型面ファスナー１４に押し付けて密着させるとき、雄型面ファスナーの表面に介在する破断繊維３３ｈ，３３ｉ，３３ｊと雌型面ファスナー２４の表面繊維３４の関係は、次のようになる。
（１）  雄型面ファスナーの表面に介在する破断繊維３３ｈ，３３ｉ，３３ｊを雌型面ファスナー２４の繊維間隙間２８に押し込もうとしても、雌型面ファスナー２４の繊維間隙間２８が押し広がり難く、雄型面ファスナーの破断繊維３３ｈ，３３ｉ，３３ｊは表面繊維３４に押し返され、雌型面ファスナー２４の繊維間隙間２８に押し込まれない。
（２）  一部の破断繊維３３ｈが雌型面ファスナー２４の表面の粗い窪みに嵌まり込んでも、窪みの形状が弾性変化しなければ、表面繊維３４に絡み付いたことにはならない。
（３）  他の一部の破断繊維３３ｉが表面繊維３４に押し返されることなく繊維間隙間２８に押し込まれたとしても、その繊維間隙間２８は破断繊維３３ｉに押し広げられたものではなく、表面繊維３４の太さに応じて構成された粗く深い窪みに過ぎず、破断繊維３３ｉは単に遊嵌しているだけで表面繊維３４に絡み付いたことにはならない。
（４）  他の一部の破断繊維３３ｊが繊維間隙間２８に押し込まれて表面繊維３４の裏面に回り込んだとしても、先の破断繊維３３ｉと同様に、粗く深い窪みに遊嵌しているだけで表面繊維３４に絡み付いたことにはならない。
【００３６】
これに対し、図５は、単繊維繊度が５ｄｔｅｘ以上の熱可塑性合成繊維を破断繊維３３に使用した雄型面ファスナー１４と、単繊維繊度が５ｄｔｅｘ未満の熱可塑性合成繊維を表面繊維３４に使用した雌型面ファスナー２４を重ね合わせた本発明の面ファスナーの裏側から見た雌型面ファスナー２４と雄型面ファスナー１４の接触箇所の臨界面を拡大して示す斜視図である。即ち、本発明によると、その臨界面において、図示するように、雌型面ファスナー２４の表面繊維３４の繊度が細くなり、繊維径が細くなると、雄型面ファスナー１４に向き合う雌型面ファスナー２４の臨界面は起伏の少ない平滑面になる共に表面繊維３４も靱やかになり、雌型面ファスナー２４の表面の繊維間隙間２８も弾性変形し易くなる。
【００３７】
従って、図５に図示する重ね合わせた雌型面ファスナー２４を雄型面ファスナー１４に押し付けて密着させるとき、雄型面ファスナー１４の表面に介在する破断繊維３３ｅ，３３ｆ，３３ｇと雌型面ファスナー２４の表面繊維３４の関係は、次のようになる。
（１）  雄型面ファスナー１４の表面に介在する破断繊維３３ｅ，３３ｆ，３３ｇを雌型面ファスナー２４の繊維間隙間２８に押し込もうとすれば、雌型面ファスナー２４の表面繊維３４が変形して繊維間隙間２８が押し広げられ、雄型面ファスナー１４の破断繊維３３ｅ，３３ｆ，３３ｇは表面繊維３４に押し返されることなく、雌型面ファスナー２４の繊維間隙間２８に押し込まれる。
（２）  一部の破断繊維３３ｅが雌型面ファスナー２４の表面の細かい窪みに嵌まり込むときは、窪みの形状が弾性変化しており、その一部の破断繊維３３ｅは窪みの周囲の表面繊維３４に絡み付く。
（３）  破断繊維３３ｆが表面繊維３４に押し返されることなく繊維間隙間２８に深く押し込まれるときは、その繊維間隙間２８は破断繊維３３ｆに押し広げられており、雌型面ファスナー２４を雄型面ファスナー１４に押し付ける圧縮応力の作用しない除重においては繊維間隙間２８を狭める弾性回復力が破断繊維３３ｆに作用するので、その破断繊維３３ｆは繊維間隙間２８に挟み込まれることになる。
（４）  他の一部の破断繊維３３ｇが繊維間隙間２８に押し込まれて表面繊維３４の裏面に回り込むときも、先の破断繊維３３ｆと同様に、弾性回復力が作用して破断繊維３３ｇは繊維間隙間２８に挟み込まれることになる。
【００３８】
このように、繊度が細く繊維径が細くなれば、可撓性も高まり、雌型面ファスナー２４の表面繊維３４は、接触箇所の臨界面において向き合う雄型面ファスナー１４の破断繊維３３に密着し易くなる（図５，図７，図８参照）。
一方、雄型面ファスナー１４の溶融物２６は、接触箇所の臨界面において向き合う雌型面ファスナー２４の表面繊維３４に押し返されることなく、雌型面ファスナー２４の繊維間隙間２８に嵌まり込み易くなる（図５，図７，図８参照）。
そして、雌型面ファスナー２４の繊維間隙間２８に嵌まり込んだ雄型面ファスナー１４の溶融物２６は、繊維間隙間２８を突き抜けて雌型面ファスナー２４の表面繊維３４の裏側まで回り込み、雌型面ファスナー２４の表面繊維３４に確り係合する（図５参照）。
更に、表面繊維３４の繊度が細く繊維径が細くなると、雌型面ファスナー２４内部の繊維間隙間２８も細かく緻密になるので、雄型面ファスナー１４の溶融物２６は、嵌まり込んだ繊維間隙間２８から抜け出し難くなる（図５，図７，図８参照）。
【００３９】
従って、本発明によると、単繊維繊度が５ｄｔｅｘ以上５０ｄｔｅｘ以下の破断繊維３３によってフック要素が構成されて感触が柔らかく肌身に優しく、雌型面ファスナー２４と確り係合する雄型面ファスナー１４を得ることが出来る。
【００４０】
本発明の雄型面ファスナー１４は、破断繊維３３が基布から起立しているカットパイル布帛のカットパイル面に破断端末１１の溶融物２６が発生した破断繊維起立型雄型面ファスナーであっても、又、布帛の表面に平行に続く方向に横倒し状態の横向き繊維の表面に破断端末１１の溶融物２６が発生した断繊維横向き型雄型面ファスナーであっても、布帛の表面に露出している熱可塑性合成繊維に溶融物２６を発生させて構成され、その表面に露出している熱可塑性合成繊維は、単繊維繊度が５ｄｔｅｘ以上５０ｄｔｅｘ以下であり、布帛の表面に横倒しの状態であっても布帛の表面に起立状態であってもよい。
本発明の雄型面ファスナー１４は、在来の鈎形フックやキノコ型フックに比して著しく細手なので、雌型面ファスナー２４に係脱自在に接合して内装材１０（図９参照）や屋内装置品化粧材の裏地３１や表地３２（図１０参照）、或いは、ストレートパンツ４６やスカート４７の結び紐等として被服に使用するときでも（図１１参照）、又、枕カバー、布団カバー、敷布、ベットカバー等の寝具類の裏地と表地の何れに使用するときでも嵩張らず、異物に触れたかの如き不快な感触を与えない。
本発明の雄型面ファスナー１４の原布は溶融物２６を形成する熱可塑性合成繊維が表面に横倒しの状態になっている平織地や平編地や不織布などの表面が平滑な薄手の布帛であってもよいので、それを裏地や表地として重ねて内装材や屋内装置品化粧材、或いは、被服や寝具類に使用するときでも、嵩張った印象や分厚く粗硬な印象を与えない。
このように、本発明によると、内装材や屋内装置品化粧材、被服、寝具類の使用に適した面ファスナー３０を得ることが出来る。
【００４１】
本発明の破断繊維溶融型雄型面ファスナーの雄型係合素子である溶融物２６に係合する雌型面ファスナー２４の表面繊維３４の単繊維繊度が細く繊維径が細くなれば可撓性も高まり、溶融物２６に向き合う表面繊維３４ａは、周囲の表面繊維（３４ｂ，３４ｃ，３４ｄ………）からの圧力を受けて破断繊維３３に密着し易くなる（図７，図８参照）。
又、表面繊維３４は、単繊維繊度が細く繊維径が細くなると、折れ曲がり易くなり、押し込まれて来る溶融物２６に対する抗力が弱まるので、雄型面ファスナー１４の溶融物２６は、向き合う雌型面ファスナーの表面繊維３４ａに押し返されることなく、雌型面ファスナー２４の繊維間隙間２８に嵌まり込み易くなる（図７，図８参照）。
更に、表面繊維３４の単繊維繊度が細く繊維径が細くなると、雄型面ファスナーの溶融物２６は、向き合う雌型面ファスナーの嵩高に膨らみ出た表面繊維３４の膨出隙間に嵌まり込み易く、その膨出隙間４５を突きぬけて表面繊維３４の裏側まで廻り込んで突出し易くなり、雌型面ファスナーの表面繊維３４に確り係合する。
そして又、表面繊維３４の単繊維繊度が細く繊維径が細くなると、雌型面ファスナー内部の繊維間隙間２８も細かく緻密になり、嵌まり込んだ繊維間隙間２８から溶融物２６が抜け出し難くなり、雄型面ファスナーと雌型面ファスナーとの係止状態が安定する（図７，図８参照）。
本発明では、溶融物２６を支える破断繊維３３の単繊維繊度を５ｄｔｅｘ以上５０ｄｔｅｘ以下とし、雌型面ファスナー２４の表面繊維３４の単繊維繊度を３ｄｔｅｘ未満にし、破断繊維３３と表面繊維３４との間に２ｄｔｅｘ以上４７ｄｔｅｘ以下の繊度差を設けている。そうすると、棉繊維の単繊維繊度は１ｄｔｅｘ前後であるから、棉繊維を表面繊維３４に用いれば、破断繊維３３と表面繊維３４との間の繊度差が２ｄｔｅｘ以上４７ｄｔｅｘ以下になり、雄型面ファスナー１４と雌型面ファスナー２４との耐剥離強度が１００ｇ／ｍ2 以上になり、雄型面ファスナー１４と雌型面ファスナー２４が係脱自在に確り係合した面ファスナーが得られる。
【００４２】
棉繊維のように捲縮した表面繊維３４は、絡まり易いので、溶融物２６が嵌まり込み易い嵩高な繊維間隙間２８を雌型面ファスナー２４の表面に形成し易い。そのように雌型面ファスナー２４の表面に嵩高に現れるようにするためには、その雌型面ファスナー２４の表面に露出する表面繊維３４の露出長さを表面繊維３４の繊維径の２０倍以上にするとよい。ここに、繊維径Ｄ（μｍ）は、表面繊維の比重をρとし、表面繊維の単繊維繊度をＮ（ｄｔｅｘ）とするとき、それらの間に成立する関係式『Ｄ（μｍ）＝  １１．２８×
（Ｎ÷ρ）1/2   』によって算定される。
【００４３】
雄型面ファスナー１４の破断繊維３３の単繊維繊度を６ｄｔｅｘ以上２５ｄｔｅｘ以下とし、雌型面ファスナー２４の表面繊維３４の単繊維繊度を２ｄｔｅｘ未満にし、雄型面ファスナー１４の破断繊維３３と雌型面ファスナー２４の表面繊維３４の単繊維繊度差を４ｄｔｅｘ以上２３ｄｔｅｘ以下にすると、雄型面ファスナーと雌型面ファスナーとの耐剥離強度が一層強まる。そのためには、破断繊維３３の単繊維繊度を７ｄｔｅｘ以上２０ｄｔｅｘ以下にし、表面繊維３４の単繊維繊度を０．５ｄｔｅｘ未満に、更に好ましくは０．０５ｄｔｅｘ未満にし、破断繊維３３と表面繊維３４の単繊維繊度差を６ｄｔｅｘ以上１９ｄｔｅｘ以下にすることが推奨される。又、雄型面ファスナーの溶融物２６の発生密度が緻密になれば、雄型面ファスナーと雌型面ファスナーとの耐剥離強度が益々強まり、使用中に雄型面ファスナーと雌型面ファスナーとの間に浮き剥がれがなく、雄型面ファスナーと雌型面ファスナーが係脱自在に確り係合した面ファスナー３０が得られる。
【００４４】
雄型面ファスナー１４の表面では、複数本の破断繊維（３３ａ，３３ｂ，３３ｃ）を連結する溶融物２６が、その結束する複数本の破断繊維（３３ａ，３３ｂ，３３ｃ）に支えられて係止されているので、破断端末１１から離脱し難く、露出する溶融物２６に表面が樹脂化されて雄型面ファスナー１４の耐久性が向上する。
【００４５】
本発明の第６の特徴を有する雄型面ファスナー１４では、溶融物２６によって構成されている雄型係合素子が破断繊維３３の破断端末１１に支えられて点在しているので軽質量で取り扱い易く、可撓性と伸縮性に富んでいて起伏のある施工下地面によく馴染んで施工し易い（図２参照）。
【００４６】
本発明の第７の特徴を有する雄型面ファスナー１４は、合成樹脂層１５の表面に化粧材１６が積層されているので、内装材の表地に好適である。
【００４７】
本発明の第８の特徴を有する雄型面ファスナー１４では、破断繊維３３となる雄型面ファスナーの原布１７が分断された破片１８となっているので極軽質量で取り扱い易く、極可撓で起伏のある施工下地面によく馴染んで施工し易く、内装材の表地に好適である。
【００４８】
本発明の第９の特徴を有する雄型面ファスナー１４は、合成樹脂層１５が発泡しているので、クッション性の富み肌触りがよく、防音断熱施工に好適な内装材に好適である。
【００４９】
本発明の第１０の特徴を有する雄型面ファスナー１４は、溶融物２６が破断繊維３３の破断端末１１に支えられて直接化粧材１６の裏面に点在しているので、極可撓で極軽質量で取り扱い易い（図３参照）。
【００５０】
本発明の第１１の特徴を有する雄型面ファスナー１４は、破断繊維３３となる雄型面ファスナーの原布１７が分断された破片１８となって化粧材１６に接着しているので、極薄軽質量で被服や寝具に使い易い。
【００５１】
そして第８と第１１の特徴を有する雄型面ファスナー１４において、原布１７を支持する合成樹脂シート（１５）や化粧材（１６）を雄型面ファスナー１４の基材（１５，１６）とすれば、その基材（１５，１６）の物性に応じて伸縮性や弾力性、クッション性や断熱・保温性、吸音・防音・遮音性、柔軟性や剛性、耐水性や難燃性等、種々の物性に優れ、又、従来のキノコ型フック５５（図１４参照）とは構造が根本的に異なり、原布１７が破片１８となって形骸化し、焼き払われた田畠に頭をもたげた畝や稲株のように雄型係合素子である破片１８が基材から突出し、恰も破片１８を基材（１５，１６）に植設したかのような極めて新規な雄型面ファスナー１４が得られる（図２，図３参照）。
【図面の簡単な説明】
【００５２】
【図１】本発明に係る面ファスナーの側面図である。
【図２】本発明に係る雄型面ファスナーの斜視図である。
【図３】本発明に係る雄型面ファスナーの斜視図である。
【図４】本発明に係る雄型面ファスナーの原布の斜視図である。
【図５】本発明に係る雌型面ファスナーと雄型面ファスナーとの接触箇所の拡大斜視図である。
【図６】本発明に対比される雌型面ファスナーと雄型面ファスナーとの接触箇所の拡大斜視図である。
【図７】本発明に係る面ファスナーの接合箇所の分解拡大斜視図である。
【図８】本発明に係る面ファスナーの接合箇所の拡大斜視図である。
【図９】本発明に係る内装材のインスツルメントパネルへの手順を示す車両ドアの斜視図である。
【図１０】本発明に係る化粧材を装着した屋内装置品の斜視図である。
【図１１】本発明の面ファスナーを装着したパンツとスカートの斜視図である。
【図１２】本発明の面ファスナーに成る食卓用敷物の斜視図である。
【図１３】面ファスナーの剥離強度試験装置の斜視図である。
【図１４】従来の面ファスナーの接合箇所の拡大側面図である。
【発明を実施するための形態】
【００５３】
本発明の雄型面ファスナーの原布１７としては、目付けが５０ｇ／ｍ2 未満、好ましくは目付けが４０ｇ／ｍ2 未満、更に好ましくは目付けが１５ｇ／ｍ2 以上３５ｇ／ｍ2 以下で概して２５ｇ／ｍ2 前後で繊維間の隙間が細かく且つ均一で縦横各１０ｍｍの矩形面積内の隙間の分布密度が５個／ｃｍ2 以上となる極薄織物や極薄編物例えばトリコットナイロンハーフや蜘蛛の巣ように表裏を透視し得る極薄不織布を使用すると、レーザー光線を照射した際に原布１７を構成している繊維糸条が破断して細かい破片１８に分割され、恰も合成樹脂シート（１５）や化粧材（１６）に溶融物２６の付着した破片１８を散布し接着したかの如き雄型面ファスナー１４が得られる（図２，図３参照）。
【００５４】
そのためには、原布１７を合成樹脂シート（１５）や化粧材（１６）に接着してからレーザー光線を原布１７に照射するとよい。又、そのためには、単繊維繊度が５ｄｔｅｘ以上５０ｄｔｅｘ以下、好ましくは１０ｄｔｅｘ以上４０ｄｔｅｘ以下、更に好ましくは１５ｄｔｅｘ以上３５ｄｔｅｘ以下で概して２５ｄｔｅｘとなる比較的太手繊維を原布１７に使用する（図４参照）。そうすると、レーザー光線を照射した際に破断繊維３３の全体が溶融して被膜状にならず、溶融物２６が突き出た破断繊維３３に覆われた破片１８が発生して雌型面ファスナー２４に係合し易い雄型係合素子が合成樹脂シート（１５）や化粧材（１６）の表面に形成される（図２，図３参照）。
【００５５】
合成樹脂シート（１５）としてはポリウレタン樹脂シートが推奨される。それは、ガスバーナーを当てるとポリウレタン樹脂シートの表面が瞬時溶融して接着性を帯び、接着剤を使用することなく原布１７を貼り合わせることが出来るからである。
【００５６】
本発明では、雄型面ファスナーと雌型面ファスナーとの耐剥離強度を測定するために棉繊維によってループパイルが形成されているタオル織物を使用している。それは、熱可塑性合成繊維には繊維素材や比重、捲縮の有無、繊維長、単繊維繊度等の仕様の異なる種々の繊維があり、熱可塑性合成繊維によって耐剥離強度測定用の試験布の仕様を特定することは困難であるからである。これに対し、棉繊維は、天然の捲縮を有し、繊維長が２０〜３０ｍｍの短繊維であり、比重も１．５０前後で産地によるバラツキも少なく、高級品である海島棉の単繊維繊度は０．６９ｄｔｅｘ前後で最も細いもののインド棉やアメリカ棉やエジプト棉等の単繊維繊度は総じて１．２０ｄｔｅｘ前後でバラツキが少なく、棉繊維を使用すれば耐剥離強度測定用の試験布の仕様を特定し易くなると言う技術的メリットがある。又、棉繊維を使用したタオル織物には、それが汎用されていて容易に入手し得ると言う経済的メリットもある。そして又、棉繊維を使用したタオル織物には、雌型面ファスナー２４に使用すると湯上がりマットや水回りマットに好適な面ファスナー３０が得られると言う実用上のメリットもある。それ故に、本発明では、雄型面ファスナーと雌型面ファスナーとの耐剥離強度を測定するために、棉繊維によってループパイルが形成されているタオル織物を使用することにしている。
【００５７】
そのタオル織物を雌型面ファスナー２４に使用した雄型面ファスナー１４の耐剥離強度は、次の手順で測定される（図１３参照）。
先ず、スペーサー５０を間に挟んで上板５１と下板５２を平行且つ水平に支持し、その上板５１の裏面に雄型係合素子である溶融物２６の露出面を下向きにして縦横各１０ｃｍの矩形の雄型面ファスナー１４を試験試料として貼り付ける。次に、縦横各１０ｃｍの矩形のタオル織物を雌型面ファスナー２４の試験布として平板な支持板５３にループパイル面を上向きに載置する。次いで、支持板５３と共に雌型面ファスナー（試験布）を持ち上げて雄型面ファスナーに密着させ、そのまま支持板５３を引き降ろす。その支持板５３を引き降ろすとき、雌型面ファスナー２４が落下せずに雄型面ファスナー１４に密着状態に係止されているか否かを観察する。その支持板５３を引き降ろすとき、雌型面ファスナー（試験布）が雄型面ファスナー１４から剥離して落下した場合、雌型面ファスナー（試験布）の一平方メートル当たりの質量（ｗｇ／ｍ2 ）を以て、雄型面ファスナー１４の耐剥離強度を雌型面ファスナー（試験布）の一平方メートル当たりの質量（ｗｇ／ｍ2 ）以下と判定する。雌型面ファスナー（試験布）が雄型面ファスナー１４から剥離せずに密着状態の場合、雌型面ファスナー（試験布）の一平方メートル当たりの質量（ｗｇ／ｍ2 ）を以て、雄型面ファスナー１４の耐剥離強度を雌型面ファスナー（試験布）の一平方メートル当たりの質量（ｗｇ／ｍ2 ）以上と判定する。
【００５８】
従って、本発明の雄型面ファスナー１４の耐剥離強度を１００ｇ／ｍ2 以上と判定するためには、縦横各寸法が１０ｃｍで質量が１ｇ／枚の矩形のタオル織物を雌型面ファスナー２４の試験片として使用すべきことになる。
【００５９】
雄型面ファスナー１４の耐剥離強度測定のためには、一平方メートル当たりの質量の異なる複数種類の縦横各１０ｃｍの矩形に裁断されたタオル織物を試験布として用意しておくとよい。その複数種類の試験布は、一定のタオル織物の片面に裏地を重りとして貼り合わせて質量を加減したものであってもよい。
【００６０】
耐剥離強度が１００ｇ／ｍ2 程度の面ファスナー３０は、雄型面ファスナー１４と雌型面ファスナー２４に分離し易い。しかし、テーブルクロス４０、ランチョンマット４１、コースター４２、ポットスタンド４３等の食卓用敷物（図１２参照）のように、汚染し易い部位に使用される面ファスナー３０では、表側になる雄型面ファスナー１４か雌型面ファスナー２４を頻繁に取り換え、洗濯して再使用すべきことになり、その際、耐剥離強度が強ければ取り換え取り外しに手間取ることになるから、そのように汚染し易い部位に使用される面ファスナー３０の耐剥離強度を１００ｇ／ｍ2 程度にしておくと却って便利である。
それ故、本発明では、面ファスナー３０の標準耐剥離強度を１００ｇ／ｍ2 以上に規定し、又、棉繊維製タオル織物が水分や塵埃拭き取りに効果的でテーブルクロス４０、ランチョンマット４１、コースター４２、ポットスタンド４３等の食卓用敷物に好適なことから、棉繊維製タオル織物を雌型面ファスナー２４に代わる試験布として規定している。
【００６１】
雌型面ファスナー２４の表面繊維３４の単繊維繊度が細く繊維径が細くなればなるほど、破断繊維３３の破断端末３１が表面繊維３４に絡み付き易くなって、雄型面ファスナー１４の耐剥離強度が強くなる。従って、単繊維繊度を０．５ｄｔｅｘ未満に、好ましくは、０．０５ｄｔｅｘ未満に分割し得る分割型複合繊維を表面繊維３４に使用することが推奨される。このように雌型面ファスナー２４の表面繊維３４に極細繊維を使用すると、雄型面ファスナー１４の原布に対するレーザー光線の照射密度を緻密にして溶融物２６の発生密度を緻密にすることなく、雄型面ファスナー１４の耐剥離強度を強くすることが出来、肌触りのよい雄型面ファスナー１４を得ることが可能となる。
【００６２】
しかし、このことは雌型面ファスナー２４の表面繊維３４に単繊維繊度が３ｄｔｅｘ以上の繊維の使用を禁止することを意味しない。即ち、雌型面ファスナー２４の表面繊維３４には、雄型面ファスナーの破断繊維よりも単繊維繊度が太い５ｄｔｅｘ以上の太手繊維を、単繊維繊度が３ｄｔｅｘ未満の細手繊維や極細繊維３４と混用することも出来る。
【００６３】
何故なら、単繊維繊度が３ｄｔｅｘ未満の表面繊維と５ｄｔｅｘ以上の表面繊維のように単繊維繊度の異なる数種類の繊維を雌型面ファスナー２４に混用しても、雌型面ファスナー２４の全ての繊維が５ｄｔｅｘ以上の太手繊維になる訳ではなく、その混用する５ｄｔｅｘ以上の太手繊維によって雌型面ファスナー２４に混在する３ｄｔｅｘ未満の表面繊維３４の雄型面ファスナー１４に対する雌型面ファスナー機能は損なわれる訳でもないからである。つまリ、雄型面ファスナーの表面に介在する全ての繊維が雌型面ファスナーの繊維に対して雄型係合素子として機能する訳ではなく、又、雌型面ファスナーの全ての繊維が雄型面ファスナーの繊維に対して雌型係合素子として機能を発揮し、雌型面ファスナーの中で溶融物２６に触れる３ｄｔｅｘ未満の表面繊維３４だけが雌型面ファスナーとしての機能を発揮すると言う訳である。
それ故、３ｄｔｅｘを超える８ｄｔｅｘ以上の太手繊維が雌型面ファスナー２４の表面に混在していても、又、３ｄｔｅｘ未満の極細繊維が雄型面ファスナー１４の表面に混在していても、その混在する太手繊維や極細繊維によって雄型面ファスナー１４と雌型面ファスナー２４との間に作用する耐剥離強度は格別左右されない。
【００６４】
一方、３ｄｔｅｘ以上の太手繊維が混在していれば、その混在する太手繊維によって雌型面ファスナー２４の耐磨耗性、引張強度、引裂強度、形状寸法安定性等の物性品質が改善される。同様に、３ｄｔｅｘ未満の細手繊維や０．５ｄｔｅｘ未満の極細繊維が混在していれば、その混在する細手繊維や極細繊維によって雄型面ファスナー１４の外観風合いが改善される。
【００６５】
それ故、雄型面ファスナーの破断繊維よりも単繊維繊度が太い５ｄｔｅｘ以上、更には７ｄｔｅｘ以上の太手繊維を、単繊維繊度が３ｄｔｅｘ未満の細手繊維や極細繊維３４と共に雌型面ファスナー２４の表面繊維に混用することは許容される。
【００６６】
同様に、雌型面ファスナー２４の表面繊維よりも単繊維繊度が細い３ｄｔｅｘ未満の細手繊維や０．５ｄｔｅｘ未満の極細繊維を、単繊維繊度が５ｄｔｅｘ以上５０ｄｔｅｘ以下の太手繊維と共に雄型面ファスナー１４に混用することも許容される。
【００６７】
それ故に、雄型面ファスナーの破断繊維よりも単繊維繊度が太い５ｄｔｅｘ以上、更には７ｄｔｅｘ以上の太手繊維を、単繊維繊度が３ｄｔｅｘ未満の細手繊維や極細繊維３４と共に雌型面ファスナー２４の表面繊維に混用することは許容される。同様に、雌型面ファスナー２４の表面繊維単繊維繊度が細い３ｄｔｅｘ未満の細手繊維や０．５ｄｔｅｘ未満の極細繊維を、単繊維繊度が５ｄｔｅｘ以上５０ｄｔｅｘ以下の太手繊維と共に雄型面ファスナーの破断繊維に混用することが許容される。何故なら、雄型面ファスナーの表面には、レーザー光線が隈なく照射されている訳ではなく、溶融物２６が固着していない破断繊維３３もあれば、溶融物２６が固着していない横向き繊維もある。その溶融物２６が固着していない繊維に対して雌型面ファスナーの表面繊維３４は、それが仮に３ｄｔｅｘ未満の極細繊維であっても、雌型係合素子として有効に機能することはない。
【００６８】
そのように、雌型面ファスナーの全ての表面繊維が雌型係合素子として雄型面ファスナーの全ての繊維に機能する訳ではなく、又、雄型面ファスナーの表面に介在する繊維の全てが雌型面ファスナーの全ての表面繊維３４に対して雄型係合素子として機能する訳でもないので、極細繊維を含む３ｄｔｅｘ未満の細手繊維が雄型面ファスナーの表面に混在していても、その介在する一部の細手繊維によって雄型面ファスナーと雌型面ファスナーの間に係脱自在に作用する耐剥離強度が左右されることにはならない。
【００６９】
それ故に、雄型面ファスナーの破断繊維単繊維繊度が太い５ｄｔｅｘ以上、更には７ｄｔｅｘ以上の太手繊維を、単繊維繊度が３ｄｔｅｘ未満の細手繊維や極細繊維３４と共に雌型面ファスナー２４の表面繊維に混用することが許容される。
同様に、雌型面ファスナーの表面繊維よりも単繊維繊度が細い３ｄｔｅｘ未満の細手繊維や０．５ｄｔｅｘ未満の極細繊維を、単繊維繊度が５ｄｔｅｘ以上５０ｄｔｅｘ以下の太手の破断繊維３３と共に雄型面ファスナーに混用することが許容される。
【００７０】
雌型面ファスナー２４に３ｄｔｅｘ未満の細手の表面繊維と３ｄｔｅｘ以上の太手の表面繊維を混用する場合、それらを部分的に使い分け、市松模様、霜降り模様、縞模様、絣模様、格子模様等の模様状に雌型面ファスナー２４の表面に現れるようにするとよい。
【００７１】
その場合、太手繊維の現れる部分を緻密且つ地厚にし、細手繊維の現れる部分を粗く嵩高にし、圧着した際に圧縮応力が太手繊維の現れる緻密で地厚な部分に集中し、その太手繊維の現れる部分に緩衝されて細手繊維の現れる粗く嵩高な部分には強い圧縮応力が作用しないようにし、その細手繊維の現れる部分で雄型面ファスナー１４と雌型面ファスナー２４との間で作用する耐剥離強度が維持されるようにする。
【００７２】
このことは、雄型面ファスナー１４の単繊維繊度が５ｄｔｅｘ以上の太手繊維と単繊維繊度が５ｄｔｅｘ未満の細手繊維を混用する場合も同様であり、その混用する太手繊維と細手繊維を部分的に使い分けて市松模様、霜降り模様、縞模様、絣模様、格子模様等の模様状に表面に顕現させる。
【００７３】
このことは、雌型面ファスナー２４に単繊維繊度が３ｄｔｅｘ未満の細手繊維と単繊維繊度が５ｄｔｅｘ以上の太手繊維を混用する場合も同様であり、細手繊維の単繊維繊度は２ｄｔｅｘ未満に、好ましくは０．５ｄｔｅｘ未満に、更に好ましくは０．０５ｄｔｅｘ未満にする。特に、レーザー光線の照射を必要としない雌型面ファスナーの場合は、織組織や編組織を変えて細手繊維と太手繊維を使い分け、太手繊維の織編み込まれる部分では、細手繊維の織編み込まれる部分に比して織編組織密度を緻密にし、地厚に製織編する。又、太手繊維で構成される織編糸の総繊度と太さを細手繊維で構成される織編糸の総繊度と太さよりも太くすることは、細手繊維の織編み込まれる部分に比して太手繊維の織編み込まれる部分を分厚くするうえで好ましい。
【００７４】
雄型面ファスナー１４の溶融物２６は、レーザー光線を照射し加熱し溶融させて破断繊維３３に発生させることが出来る。その溶融物２６がレーザー光線に加熱されて発生したものであるか否かは、その溶融物２６の大きさと形状によって容易に判別することが出来る。即ち、レーザー光線に加熱されて発生した溶融物２６は、雌型面ファスナーの嵩高に膨らみ出た表面繊維３４の膨出隙間へと押し込まれる程度に細かく、その粒径は概して５００μｍ以下であり、隣り合う複数本の破断繊維（３３ａ，３３ｂ，３３ｃ）の溶接物が融着した起伏のある複雑な顆粒状の形状になる（図７，図８参照）。その点で、レーザー光線に加熱されて発生した溶融物２６は、直炎によって溶融した繊維が連続して皮膜状に広がって形成する溶融物とは大きさと形状を異にし、又、超音波によって発生した溶融物のようにフィルム状にはならない。又、火炎放射装置を使用する場合、火炎が直径５ｍｍ以上に拡散し、直径５ｍｍ以上の広い範囲が加熱されて溶融するので、凹凸が細かく微細な溶融物は発生しない。超音波ミシンを使用する場合、微細な範囲で溶融されるものの、押圧エンボス加工を施したように凹部の底部で溶融物が押し広げられて顆粒状には形成されない。そしてヒーター（電気発熱体）による場合、粒径５００μｍ以下の細かい顆粒状の溶融物は発生しない。従って、本発明における溶融物２６は、レーザー光線に加熱されて変形した破断繊維に発生した溶融物として特定することが出来る。
【００７５】
雄型面ファスナー１４と雌型面ファスナー２４には、織物、編物、不織布、ループパイル布帛等の非カットパイル布帛とカットパイル布帛の何れをも使用することが出来る。
カットパイル布帛を雄型面ファスナー１４に使用する場合は、カットパイル布帛のバックステッチ面にレーザー光線を照射し、バックステッチのパイル繊維を横向き繊維とし、バックステッチの表面に溶融物２６を発生させることが出来る。こうして形成された雄型面ファスナー１４は、片面がカットパイルで装飾されているので、内装材や化粧材の表地３２に好適になる（図９，図１０参照）。非カットパイル布帛を雄型面ファスナー即ち破断繊維横向き型雄型面ファスナーに使用場合は、その非カットパイル布帛はスエード調の人工皮革であってもよいし、繊度が１５〜３５ｄｔｅｘで概して２５ｄｔｅｘ前後のナイロンフィラメントで編成された目付けが１５〜３５ｇ／ｍ2 で概して２５ｇ／ｍ2 前後のトリコットナイロンハーフのような極薄布帛であってもよい。又、非カットパイル布帛として破断繊維横向き型雄型面ファスナーに使用される不織布は、蜘蛛の巣ように表裏を透視し得る目付けが１５〜３５ｇ／ｍ2 で概して２５ｇ／ｍ2 前後の熱溶融した繊維高分子ポリマーが紡糸ノズルから押し出され熱溶融状態にある熱可塑性合成繊維の堆積ウェブを圧搾した極薄のスパンボンド不織布であってもよいし、又、紡績カード機を通して嵩高く堆積された熱可塑性合成繊維の堆積ウェブに極薄のニードルパンチングを施したニードルパンチング不織布であってもよく、又、極薄のスエード調に仕上げられていてもよい。カットパイル布帛を雌型面ファスナー２４に使用する場合は、バックステッチのパイル繊維を表面繊維３４として使用する。この雌型面ファスナー２４も、片面がカットパイルで装飾されているので、内装材や化粧材の表地３２に好適になる（図９，図１０参照）。
【００７６】
ループパイル布帛を雄型面ファスナー１４に使用する場合は、ループパイル面にレーザー光線を照射して溶融物２６を発生させることも出来、バックステッチ面にレーザー光線を照射してバックステッチの表面に溶融物２６を発生させることも出来る。しかし、ループパイル面は装飾されていて内装材や化粧材の表地３２に好適なので、バックステッチ面にレーザー光線を照射してバックステッチの表面に溶融物２６を発生させる方が有益である。ループパイル布帛を雌型面ファスナー２４に使用する場合は、ループパイル面のパイル繊維を表面繊維３４として使用することも出来、バックステッチのパイル繊維を表面繊維３４として使用することも出来る。しかし、この場合も、ループパイル面を表側に向け、内装材や化粧材の表地３２として雌型面ファスナー２４を使用する方が有益である。
【００７７】
実用上、雄型面ファスナー１４と雌型面ファスナー２４に使用する布帛の中で好適な布帛は、不織布である。それは、ティッシュペーパーや食器洗浄布、モップ等の清掃用布をはじめとして被服類の芯地や装身具や袋物類の裏地、カーペットその他の敷物類の二次基布、フィルターや座席カバーから包装資材に至るあらゆる分野で不織布が使用されていて規格の異なる多様な不織布が市販されて容易且つ安価に入手し得るばかりではなく、織物や編物と異なって前記の通り繊維が四方八方にランダムに連続した複雑な網目構造を形成していて強度的にも伸縮性の点でも方向性がなく、特に、熱溶融接着性ポリマーに被覆された芯鞘複合繊維に成る不織布や接着性ポリマーの付与された不織布では繊維と繊維の交絡点が接着性ポリマーを介して接合されていて強度的に品質が安定しており、需要に応じた種々の規格の雄型面ファスナーを迅速且つ経済的に提供することが出来、それ故に、本発明の実施分野が広く利用価値が高まる等の理由による。
【００７８】
雄型面ファスナー１４や雌型面ファスナー２４として使用する不織布は、ループパイル布帛やカットパイル布帛の二次基布としてバックステッチ面に裏打ち接着して使用してもよく、ほかの不織布や織物や編物に貼り合わせて使用することが出来る。
そうすると、ループパイル布帛やカットパイル布帛だけてはなく、ほかの多くの不織布や織物や編物を雄型面ファスナー１４や雌型面ファスナー２４として使用し得るようにすることも出来る。
【００７９】
つまり、凹凸の段差の大きいタフテッド・ループパイル布帛やタフテッド・カットパイル布帛のバックステッチ面のように段差の大きい布帛の凹凸面には直接レーザー光線を照射せず、レーザー光線を照射して溶融物２６を発生させた不織布を貼り合わせた方が手っとり早いと言う訳である。
【００８０】
雄型面ファスナーの破断繊維３３や雌型面ファスナーの表面繊維３４に捲縮繊維を使用すると、雄型面ファスナー１４や雌型面ファスナー２４の風合いや感触を軟らかくすることが出来るだけではなく、雄型面ファスナーの触れ合う破断繊維３３と破断繊維３３の間の隙間２８が広がって雌型面ファスナーの表面繊維３４が入り込み易くなり、雌型面ファスナーの表面繊維３４が輪奈のように膨出して雄型面ファスナーの破断繊維３３が入り込み易くなり、雄型面ファスナーと雌型面ファスナーの間に係脱自在に作用する剥離強度を強めることが出来る。それ故、雄型面ファスナーと雌型面ファスナーには捲縮繊維を使用することが推奨される。前記のように、レーザー光線の照射されることのない雌型面ファスナーでは、捲縮繊維として、天然の捲縮を有する棉繊維の使用が推奨される。
【００８１】
雄型面ファスナー１４と雌型面ファスナー２４は、車両ドア内装材１０では裏地３１と表地３２に、椅子や座椅子等の室内装置品内装材では裏材と背凭れ地および座面地に、車両床面内装材の床下敷では床下敷と足元マットに、天井や壁面や建具の内装材では施工下地材と天井張地や壁張地や表装地等の化粧材に使い分けられる。
その場合、雄型面ファスナー１４を内装材１０の裏地３１に使用し、表地３２には織物や編物、不織布、ループパイル布帛、カットパイル布帛等の通常の布帛を使用すると、吸音性や断熱性、保温性などの機能性に優れた内装工事が出来るので実用的である。
【００８２】
本発明の雄型面ファスナー１４と雌型面ファスナー２４を車両ドアの内装材１０に使用する場合、インスツルメントパネル３７には内装材１０を嵌め込む飾り額３８を設け、その飾り額３８に裏地３１と表地３２を順次嵌め込む（図９参照）。
その場合、雄型面ファスナー１４は内装材１０の下地となる裏地３１に使用すると、表地３２には織物や編物、不織布、ループパイル布帛、カットパイル布帛等の通常の布帛を使用することが出来るので好都合である。
【００８３】
雄型面ファスナー１４と雌型面ファスナー２４を椅子や座椅子に使用する場合、椅子や座椅子の基材１３には雌型面ファスナーを裏地３１として固定し、その裏地３１の上に破断繊維の破断端末１１の露出面を重ね合わせ、雄型面ファスナー１４を背凭れ表地３２ａや座面表地３２ｂとして着脱自在に接合する。
そうすると、背凭れ表地３２ａや座面表地３２ｂを取り外した状態の背凭れや座面には雄型係合素子が現れないので、その裏地３１に覆われた椅子や座椅子を通常の椅子や座椅子と同様に使用することが出来る（図１０参照）。
【産業上の利用可能性】
【００８４】
本発明に係る面ファスナーは、雄型面ファスナー１４と雌型面ファスナー２４をストレートパンツ４６の結び紐とスカート４７の結び紐の一方又は双方に使用してストレートパンツ４６にスカート４７を係脱自在に接合する等して被服や寝具類に利用することが出来る（図１１参照）。
【符号の説明】
【００８５】
１０：内装材
１１：破断端末
１３：基材
１４：雄型面ファスナー
１５：合成樹脂
１６：化粧材
１７：原布
１８：破片
２４：雌型面ファスナー
２６：溶融物
２８：繊維間隙間
３０：面ファスナー
３１：裏地
３２：表地
３３：破断繊維
３４：表面繊維
３７：インスツルメントパネル
３８：飾り額
４０：テーブルクロス
４１：ランチョンマット
４２：コースター
４３：ポットスタンド
４６：ストレートパンツ
４７：スカート
５０：スペーサー
５１：上板
５２：下板
５３：支持板
５４：ループパイル
５５：キノコ型フック
５６：カットパイル
５７：従来の雄型面ファスナー
５８：従来の雌型面ファスナー
【要約】
【課題】表面化粧材と裏材を係脱自在に面接合する面ファスナーと内装材を得る。
【解決手段】（ａ）  加熱されて溶融した溶融物２６が先端に固着している熱可塑性合成繊維の破断端末１１が表面に露出している布帛に構成され、雄型係合素子が表面に露出している破断繊維３３の破断端末によって構成されている雄型面ファスナー１４と、（ｂ）  両端が布帛本体に係止されている表面繊維３４が表面に露出している布帛に構成され、雌型係合素子が表面に露出している表面繊維によって構成されている雌型面ファスナー２４とによって面ファスナーを構成し、（ｃ）  雌型係合素子を構成している表面繊維の単繊維繊度を３ｄｔｅｘ未満且つ雄型面ファスナー破断繊維の単繊維繊度よりも２ｄｔｅｘ以上細くし、雄型面ファスナーと雌型面ファスナーの何れか一方を裏地３１とし他方を表地３２とし、裏地３１と表地３２が係脱自在な内装材１０を構成する。
【選択図】図５【図１】
0005940193.tif 000002
【図２】
0005940193.tif 000003
【図３】
0005940193.tif 000004
【図４】
0005940193.tif 000005
【図５】
0005940193.tif 000006
【図６】
0005940193.tif 000007
【図７】
0005940193.tif 000008
【図８】
0005940193.tif 000009
【図９】
0005940193.tif 000010
【図１０】
0005940193.tif 000011
【図１１】
0005940193.tif 000012
【図１２】
0005940193.tif 000013
【図１３】
0005940193.tif 000014
【図１４】
0005940193.tif 000015